СМЕСЬ ПОЛИАМИДОВ С УЛУЧШЕННОЙ ТЕКУЧЕСТЬЮ

1. Термопластичная композиция с улучшенной текучестью в расплавленном состоянии, содержащая по меньшей мере:
(a) полиамид, имеющий в расплавленном состоянии вязкость, превышающую или равную 50 Па·с, и
(b) неизменяющийся полиамид, имеющий в расплавленном состоянии вязкость, меньшую, чем вязкость полиамида (a) в расплавленном состоянии, и превышающую 0,8 Па·с, и обладающий среднечисленной молекулярной массой Mn, меньшей, чем у полиамида (a);
причем указанная композиция имеет в расплавленном состоянии вязкость, стабилизированную при значении меньшем, чем значение вязкости полиамида (a) в расплавленном состоянии;
причем в полиамиде (b):
- концентрация концевых аминогрупп (AEG) и/или концевых карбоксигрупп (CEG) меньше или равна 20 мэкв/кг, или
- концентрация концевых аминогрупп (AEG) превышает или равна 25 мэкв/кг, концентрация концевых кислотных групп (CEG) превышает или равна 25 мэкв/кг и концентрация концевых блокированных групп (BEG) превышает или равна 25 мэкв/кг.
2. Композиция по п. 1, в которой содержание полиамида (b) превышает или равно 5 масс.% и меньше или равно 50 масс.% и преимущественно находится в интервале от 5 до 30 масс.% по отношению к общей массе композиции.
3. Композиция по п. 2, в которой содержание полиамида (b) находится в интервале от 5 до 20 масс.% по отношению к общей массе композиции.
4. Композиция по п. 3, в которой содержание полиамида (b) предпочтительно находится в интервале от 5 до 12 масс.% по отношению к общей массе композиции.
5. Композиция по любому из предыдущих пунктов, в которой полиамиды (a) и (b) являются сходными по структуре друг к другу или являются производными одного и того же полиамида, причем температура плавления полиамида (b) предпочтительно меньше или равна температуре плавления полиамида (a).
6. Композиция по любому из предыдущих пунктов, имеющая в расплавленном состоянии вязкость меньше 50%, преимущественно меньше 30% и предпочтительно меньше 25% от вязкости полиамида (a) в расплавленном состоянии.
7. Композиция по любому из предыдущих пунктов, имеющая в расплавленном состоянии вязкость, изменяющуюся, в частности увеличивающуюся, не более чем на 25%, предпочтительно не более чем на 20%, преимущественно не более чем на 10%, предпочтительно не более чем на 5%, более предпочтительно не более чем на 2% и преимущественно не более чем на 1% по отношению с ее начальным значением в течение по меньшей мере 15 мин и предпочтительно по меньшей мере 30 мин при постоянных значениях температуры и давления в инертной атмосфере, например в атмосфере азота.
8. Композиция по любому из предыдущих пунктов, причем полиамид (b) имеет в расплавленном состоянии вязкость, меньшую 50 Па·с, преимущественно меньшую или равную 30 Па·с, предпочтительно меньшую или равную 25 Па·с и предпочтительно находящуюся в интервале от 1 до 25 Па·с или еще более предпочтительно от 1 до 20 Па·с.
9. Композиция по любому из предыдущих пунктов, в которой в полиамиде (b) концентрация концевых аминогрупп (AEG) и/или концевых карбоксигрупп (CEG) меньше или равна 15 мэкв/кг, предпочтительно меньше или равна 10 мэкв/кг, более предпочтительно меньше или равна 5 мэкв/кг и еще более предпочтительно равна 0 мэкв/кг.
10. Композиция по любому из предыдущих пунктов, причем полиамид (b) имеет среднечисленную молекулярную массу Mn в интервале от 5000 до 8500 г/моль.
11. Композиция по любому из предыдущих пунктов, причем полиамид (a) имеет в расплавленном состоянии вязкость в интервале от 50 до 2000 Па·с и предпочтительно от 60 до 800 Па·с.
12. Композиция по любому из предыдущих пунктов, причем полиамид (a) имеет среднечисленную молекулярную массу Mn в интервале от 8 000 до 40 000 г/моль, преимущественно от 8 000 до 30 000 г/моль и предпочтительно от 8 500 до 25 000 г/моль.
13. Композиция по любому из предыдущих пунктов, в которой полиамиды (a) и (b) выбраны независимо друг от друга из полиамидов, полученных поликонденсацией по меньшей мере одной двухосновной алифатической карбоновой кислоты с алифатическим или циклическим диамином, полиамидов, полученных поликонденсацией по меньшей мере одной двухосновной ароматической карбоновой кислоты с алифатическим или ароматическим диамином, полиамидов, полученных поликонденсацией по меньшей мере одной аминокислоты или лактама с самими собой, или их смесей и (со)полиамидов.
14. Композиция по любому из предыдущих пунктов, причем полиамиды (a) и (b) выбраны независимо друг от друга из стандартизованных групп PA 66, PA 6.10, PA 6.12, PA 12.12, PA 4.6, MXD 6, PA 6, PA 7, PA 9T, PA 10T, PA 11, PA 12, PA 6T/6I, PA 6T/6I/66, сополиамидов, производимых из них, и их смесей.
15. Композиция по любому из предыдущих пунктов, причем полиамиды (a) и (b) независимо друг от друга содержат гидроксиароматические звенья, химически связанные с полиамидной цепью.
16. Способ получения композиционного изделия, включающий по меньшей мере одну стадию пропитки упрочняющей ткани композицией по любому из пп. 1-15 в расплавленном состоянии.
17. Композиционное изделие, полученное способом по п. 16.
18. Применение неизменяющегося полиамида (b) в качестве понижающей вязкость добавки в композиции в расплавленном состоянии, содержащей полиамид (a), имеющий в расплавленном состоянии вязкость, превышающую или равную 50 Па·с;
причем полиамид (b), имеет в расплавленном состоянии вязкость, меньшую, чем вязкость полиамида (a) в расплавленном состоянии, и превышающую 0,8 Па·с, и среднечисленную молекулярную массу Mn, меньшую, чем у полиамида (a);
причем в полиамиде (b):
- концентрация концевых аминогрупп (AEG) и/или концевых карбоксигрупп (CEG) меньше или равна 20 мэкв/кг, или
- концентрация концевых аминогрупп (AEG) превышает или равна 25 мэкв/кг, концентрация концевых кислотных групп (CEG) превышает или равна 25 мэкв/кг и концентрация концевых блокированных групп (BEG) превышает или равна 25 мэкв/кг.